(57)【特許請求の範囲】
【請求項１】
銅管の一端側に形成された先細り状の縮管部にアルミ管の一端側が外嵌めされ、当接部位が共晶接合により接合される銅管とアルミ管の接合体において、
前記銅管の前記縮管部の先端側に前記アルミ管の内径より小さい外径の直管からなる小径部が延設され、前記小径部の先端部近傍に対向する前記アルミ管の内径面に前記小径部の外径とほぼ同じ内径の環状凸部が設けられ、前記環状凸部と前記小径部とが全周に亘り接触する接触部を有し、
前記共晶接合した接合部と前記接触部との間に、前記銅管の外径面と前記アルミ管の内径面とで囲まれた密閉空間が形成され、接合時に生成された溶融金属の凝固体が前記密閉空間に封じ込められるようにしたことを特徴とする銅管とアルミ管の接合体。
【請求項２】
銅管の一端側に形成した先細り状の縮管部にアルミ管の一端側を外嵌めし、当接部位を共晶接合により接合する銅管とアルミ管の接合方法において、
前記縮管部の先端側に前記アルミ管の内径より小さい外径の小径部を延設し、前記小径部の先端側に前記銅管と前記アルミ管とが全周に亘り接触する接触部を設け、前記両管を軸方向から加圧しながら前記当接部位を共晶温度に達するように加熱して共晶接合させると共に、前記接触部は前記共晶温度に達しないように冷却し、前記共晶接合した接合部と前記接触部との間に、前記銅管の外径面と前記アルミ管の内径面とで囲まれた密閉空間を形成することを特徴とする銅管とアルミ管の接合方法。
【請求項３】
銅管の一端側に形成した先細り状の縮管部にアルミ管の一端側を外嵌めし、当接部位を共晶接合により接合する銅管とアルミ管の接合装置において、
前記当接部位を前記両管の軸方向から加圧する加圧手段と、前記当接部位を共晶温度に達するように外周から局部的に加熱する加熱手段と、前記銅管の前記縮管部に延設された小径部の先端側で前記銅管と前記アルミ管とが全周に亘り接触する接触部を、前記共晶温度に達しないように外周から局部的に冷却する冷却手段とを備えたことを特徴とする銅管とアルミ管の接合装置。
【請求項４】
請求項１記載の銅管とアルミ管の接合体を備えたことを特徴とする流体回路装置。
【発明の詳細な説明】
【技術分野】
【０００１】
この発明は、銅管とアルミ管を共晶接合により接合する接合体及び接合方法、更に、その接合装置並びに銅管とアルミ管の接合体を備えた流体回路装置に関するものである。
【背景技術】
【０００２】
空調機や冷凍冷蔵庫等に含まれる冷媒回路の配管は、従来は主として銅管が用いられてきたが、近年はその一部にアルミ管が用いられる場合がある。銅管とアルミ管が共存する配管網においては、回路の途中の箇所で銅管とアルミ管とを接合する必要がある。この接合に関しては、接着剤を用いて接着する方法や、管同士を金属的に接合する方法などがある。
銅管とアルミ管を金属的に接合する方法としては様々な方法が提唱されているが、銅とアルミが共晶反応を示すことに注目して、接合部付近のみを溶融させる共晶接合が、良好な接合を得られる手法として採用されている。共晶接合に代表される金属的接合においては、接合部付近で溶融した金属が管内又は管外に押し出され、それが凝固して金属間化合物となって残存することになる。
【０００３】
金属間化合物が接合体の内面側に押し出されて露出するのを防ぐための技術として、例えば、接合する銅管の一端側を先細り状の形状として、更にその先端に先端の外径と同径の筒形延設部を設けることにより、溶融接合時に接合部で生成されて管内に押し出された金属間化合物を、筒形延設部の外周面上に留めて管内に排出させないようにしたものが開示されている（例えば、特許文献１参照）。
【０００４】
【特許文献１】特開２００１−１６５３６２号公報（第２頁、図１−２）
【発明の開示】
【発明が解決しようとする課題】
【０００５】
しかしながら、銅管とアルミ管の接合時に接合部付近で発生する溶融金属の凝固体である金属間化合物は、管母材との接合力が比較的弱い。上記の特許文献１に示されたような銅管とアルミ管の接合体を、例えば、熱交換器の冷媒回路の一部として使用した場合、金属間化合物は筒形延設部の外周面とアルミ管の内面との隙間に留まって冷媒の流動部分には接触しない構造となっているが、冷媒の圧力変動や、熱交換器を構成する機器の振動等の要因により、金属間化合物が管母材から剥離して、結果的に管内部、すなわち冷媒中に不要物となって混入する事態に繋がる可能性があるという問題点があった。
【０００６】
この発明は、上記のような問題点を解決するためになされたもので、接合体を構成する管内部に不要物を排出しない、信頼性の高い銅管とアルミ管の接合体を得ることを目的としている。更には、その銅管とアルミ管を得るための接合方法及び接合装置を得ること、及び、その接合体を用いた信頼性の高い流体回路装置を得ることも目的としている。
【課題を解決するための手段】
【０００７】
この発明に係わる銅管とアルミ管の接合体は、銅管の一端側に形成された先細り状の縮管部にアルミ管の一端側が外嵌めされ、当接部位が共晶接合により接合される銅管とアルミ管の接合体において、銅管の縮管部の先端側にアルミ管の内径より小さい外径の直管からなる小径部が延設され、小径部の先端部近傍に対向するアルミ管の内径面に小径部の外径とほぼ同じ内径の環状凸部が設けられ、環状凸部と小径部とが全周に亘り接触する接触部を有し、共晶接合した接合部と接触部との間に、銅管の外径面とアルミ管の内径面とで囲まれた密閉空間が形成され、接合時に生成された溶融金属の凝固体が密閉空間に封じ込められるようにしたものである。 
【０００８】
また、この発明に係わる銅管とアルミ管の接合方法は、銅管の一端側に形成した先細り状の縮管部にアルミ管の一端側を外嵌めし、当接部位を共晶接合により接合する銅管とアルミ管の接合方法において、縮管部の先端側にアルミ管の内径より小さい外径の小径部を延設し、小径部の先端側に銅管とアルミ管とが全周に亘り接触する接触部を設け、両管の軸方向から加圧しながら当接部位を共晶温度に達するように加熱して共晶接合させると共に、接触部は共晶温度に達しないように冷却し、共晶接合した接合部と接触部との間に、銅管の外径面とアルミ管の内径面とで囲まれた密閉空間を形成するものである。
【０００９】
また、この発明に係わる銅管とアルミ管の接合装置は、銅管の一端側に形成された先細り状の縮管部にアルミ管の一端側を外嵌めし、当接部位を共晶接合により接合する銅管とアルミ管の接合装置において、当接部位を両管の軸方向から加圧する加圧手段と、当接部位を共晶温度に達するように外周から局部的に加熱する加熱手段と、銅管の縮管部に延設された小径部の先端側で銅管とアルミ管とが全周に亘り接触する接触部を、共晶温度に達しないように外周から局部的に冷却する冷却手段とを備えたものである。
【００１０】
更にまた、この発明に係わる流体回路装置は、上記の銅管とアルミ管の接合体を備えて構成したものである。
【発明の効果】
【００１１】
この発明の銅管とアルミ管の接合体によれば、銅管の縮管部の先端側にアルミ管の内径より小さい外径の直管からなる小径部が延設され、小径部の先端部近傍に対向するアルミ管の内径面に小径部の外径とほぼ同じ内径の環状凸部が設けられ、環状凸部と小径部とが全周に亘り接触する接触部を有し、共晶接合した接合部と接触部との間に形成される密閉空間に、接合時に生成された溶融金属の凝固体を封じ込めるようにしたので、接合時に管内部に押し出された溶融金属の凝固体である金属間化合物は、全てこの密閉空間に封入されるため、管内部に異物が排出しない銅管とアルミ管の接合体を得ることができる。
【００１２】
また、この発明の銅管とアルミ管の接合方法によれば、両管を軸方向から加圧しながら当接部位を共晶温度に達するように加熱して共晶接合させると共に、接触部は共晶温度に達しないように冷却し、共晶接合した接合部と接触部との間に、銅管の外径面とアルミ管の内径面とで囲まれた密閉空間を形成したので、接合時に生成される溶融金属の凝固体を封密閉空間内に封じ込めて、管内部に異物が排出しない、信頼性の高い銅管とアルミ管の接合体を得ることができる。
【００１３】
また、この発明の銅管とアルミ管の接合装置によれば、当接部位を両管の軸方向から加圧する加圧手段と、当接部位を共晶温度に達するように外周から局部的に加熱する加熱手段と、接触部を共晶温度に達しないように外周から局部的に冷却する冷却手段とを備えたので、接合部で共晶接合されると共に接触部では接合されることがなく、接合部と接触部との間に、銅管の外径面とアルミ管の内径面とで囲まれた密閉空間が形成された銅管とアルミ管の接合体を容易に製造することができる。
【００１４】
更にまた、この発明の流体回路装置によれば、上記の銅管とアルミ管の接合体を備えて構成したので、例えば、この流体回路装置を空調機等の冷媒配管の一部として使用する場合、機器が常時振動を続けるために、銅管とアルミ管の接合体部分も長年に亘る振動を受け、例え金属間化合物が管母材から剥離してしまったとしても、金属間化合物は銅管とアルミ管によって囲まれた密閉空間から排出されることはなく、冷媒流路内に不要物である金属間化合物が混入することがないため、信頼性の高い流体回路装置を備えた冷媒配管を提供することができる。
【発明を実施するための最良の形態】
【００１５】
実施の形態１．
図１は、実施の形態１による銅管とアルミ管の接合体を示す側面断面図であり、図２は、図１の接合体の、接合する前の銅管とアルミ管の端部形状を示す側面断面図である。
先ず図２によって、銅管とアルミ管の接合体の端部の形状について説明する。銅管１は、接合側である一端側に、先端に向かって順次細くなる先細り状の縮管部１ａと、縮管部１ａに続く先端側に、接合するアルミ管２の内径より小さい外径の小径部１ｂが延設されており、更にその先端側に端部に向けて拡大し最大径がアルミ管２の内径とほぼ同等の拡管部１ｃが形成されている。図では小径部１ｂは、縮管部１ａ先端の最少外径と同径の外径を有する直管としているが、必ずしも直管部を設ける必要はなく、縮管部１ａと拡管部１ｃとを連続する曲面で繋ぎ、その最少径部分を小径部としてもよい。
また、拡管部１ｃの最大径は、アルミ管２の内径よりごく僅かに大きい程度（少し力を加えれば挿入できる程度）とするのが望ましい。
対するアルミ管２側は、銅管１とほぼ同じ外径のストレートな直管である。
【００１６】
次に、図１，図２に基づき接合体と接合方法及び接合装置について説明する。
先ず、図２の矢印に示すように、接合する銅管１の一端側に、アルミ管２の一端側を挿入して外嵌めし、アルミ管２の先端部を銅管１の縮管部１ａに当接させる。この当接部位が接合部３となる。アルミ管２の内径と銅管１の拡管部１ｃの先端の外径（最大径）は上述のような関係にしているので、図１に示すように、両管１，２を挿入後には銅管１とアルミ管２とが全周に亘り接触する接触部４が形成される。
接合装置５は、当接部位を加熱する加熱手段である高周波誘導加熱装置６（図ではコイル部のみを示している）と、高周波誘導加熱装置６の内部に配置した両管１，２の当接部位を、太矢印で示すように両管１，２の軸方向から加圧する加圧手段（図示せず）と、後述する冷却手段である銅ブロック７とを少なくとも備えている。
【００１７】
両管１，２を加圧手段により加圧した状態で、高周波誘導加熱装置６を作動させて接合部３近傍を局部的に両管の共晶温度に達するように、共晶融点よりも高めの温度で加熱する。これにより、接合部３で銅とアルミの共晶反応が起こり共晶接合される。この接合時に、接合部３付近の銅管１の一部とアルミ管２の一部が溶融して接合部３の外へ流出する。銅管１の先細り形状の縮管部１ａにアルミ管２の先端を押圧する構造となっているので、融液の大部分は管外部側へ押し出され、残りの一部が管内部側へ押し出されることになる。図１に示すように、この融液は、接合後に凝固して管外部の金属間化合物８と管内部の金属間化合物９を生ずる。これらの金属間化合物８，９は、接合には関与しない余剰な生成物であって、管同士の接合状態を維持するために必要とされるものではない。
【００１８】
また、前述のように、銅管１の拡管部１ｃの最大径部分とアルミ管２内径面との間に接触部４を形成しているので、接合作業中において、もし接触部４が高温にさらされると、接触部４でも溶融が起こり不要な金属間化合物が生成されることになる。そこで、接触部４では不要な金属間化合物を生成させないために、接触部４近傍のアルミ管２外周面に冷却手段である水冷機構を備えた銅ブロック７を接触させて局部的に冷却するように構成している。すなわち、この部分を共晶温度に達しないように冷却することで、接触部４が溶融して金属間化合物が生成するのを防止するようにしている。
【００１９】
次に、接合部の作用について説明する。上記のようにして得た銅管１とアルミ管２の接合体には、アルミ管２内径面と銅管１の外径面（縮管部１ａ，小径部１ｂ，拡管部１ｃの外径面）とで囲まれた密閉空間１０が形成される。接合時に生成されて管内部側に押し出された管内部の金属間化合物９は、この密閉空間１０の内部に封じ込められることになる。このため、もし管内部の金属間化合物９が管母材から剥離しても、脱落した金属間化合物９の小片は密閉空間１０の内部に留まることになる。
従って、銅管１とアルミ管２の接合体を，例えば、空調機等の流体回路に適用する場合は、金属間化合物が管内へ排出されて流体通過部へ混入することがないので、管内部の実用上重要な部分に不要物が混入しない、信頼性の高い装置を得られる。
【００２０】
なお、接触部４においては、銅管１とアルミ管２とが全周に亘り接触しているのが望ましいが、必ずしも完全に接触して密閉空間１０が気密である必要はない。密閉空間１０内に管内部の金属間化合物９を封じ込めるのが目的であるので、接触部４では、ほぼ接触状態を保つ程度で十分である。
【００２１】
以上までは、銅管１の縮管部１ａに続く小径部１ｂの先端に、予め拡管部１ｃを形成したものをアルミ管２と組み合わせて接合したものについて説明したが、拡管部１ｃは両管１，２を接合した後に形成しても良い。
図３はそのようにして製造する接合体の拡管部の形成過程を示す側面断面図で、（ａ）は拡管部を形成する前の状態を示し、（ｂ）は、拡管部の形成途中の状態を示している。図１と同等部分は同一符号を付して説明は省略する。
【００２２】
銅管１側は、縮管部１ａに続き、小径部１ｂとして小径直管までが形成されている。これを、アルミ管２の一端に挿入して図１の場合と同様に圧力を加えた状態で両管１，２の接合部３を共晶接合する。
次に、（ａ）のように、接合体のアルミ管２側から拡管工具１１を挿入し、（ｂ）に示すように、拡管工具１１のほぼ円錐形状をした先端部１１ａを小径部１ｂに挿入して押圧し、小径部１ｂの端部をアルミ管２の内径面と接触するまで拡管して拡管部１ｃを形成する。
拡管部１ｃを形成した後の形状は、図１の接合体と同様に、接合部３と接触部４との間に密閉空間１０が形成され、この密閉空間１０内に管内部の金属間化合物９を封じ込めることができる。
この方法によれば、両管１，２の接合時にはまだ接触部４が形成されていないので、接触部４を冷却する必要がないため、冷却手段を必要とせず、接合装置が簡単になる。
【００２３】
以上のように実施の形態１の銅管とアルミ管の接合体によれば、銅管の一端側に形成された縮管部にアルミ管の一端側を外嵌めして共晶接合する銅管とアルミ管の接合体において、銅管の縮管部の先端側に延設した小径部の先端側に銅管とアルミ管とが全周に亘り接触する接触部を有し、共晶接合した接合部と接触部との間に形成される密閉空間に、接合時に生成された溶融金属の凝固体を封じ込めるようにしたので、接合時に管内部に押出された溶融金属の凝固体である金属間化合物は、全てこの密閉空間に封入されるため、管内部に異物が排出しない、信頼性の高い銅管とアルミ管の接合体を得ることができる。
【００２４】
また、銅管の小径部の先端側に端部に向けて拡大し最大径がアルミ管の内径とほぼ同等の拡管部を設け、銅管とアルミ管を接合したときに、拡管部の外径とアルミ管の内径とを接触させて接触部としたので、銅管側のみの加工によって接触部を形成することができるので、上記の効果に加えて、密閉された空間を容易に形成することができる。
【００２５】
また、本実施の形態の銅管とアルミ管の接合方法によれば、両管を軸方向から加圧しながら当接部位を外周から共晶温度に達するように加熱して共晶接合させると共に、接触部は共晶温度に達しないように冷却し、共晶接合した接合部と接触部との間に、銅管の外径面とアルミ管の内径面とで囲まれた密閉空間を形成したので、接合時に生成される溶融金属の凝固体である金属間化合物を密閉空間内に封じ込めて、管内部に異物が排出しない、信頼性の高い銅管とアルミ管の接合体を容易に得ることができる。
【００２６】
また、本実施の形態の銅管とアルミ管の接合装置によれば、当接部位を両管の軸方向から加圧する加圧手段と、当接部位を共晶温度に達するように外周から局部的に加熱する加熱手段と、銅管の縮管部に延設された小径部の先端側で銅管とアルミ管とが全周に亘り接触する接触部を、共晶温度に達しないように外周から局部的に冷却する冷却手段とを備えたので、接合部で共晶接合されると共に接触部では接合されることがなく、接合部と接触部との間に、銅管の外径面とアルミ管の内径面とで囲まれた密閉空間が形成された銅管とアルミ管の接合体を容易に製造することができる。
【００２７】
実施の形態２．
図４は、実施の形態２による銅管とアルミ管の接合体を示す断面図であり、図５は、図４の接合体の、接合前の銅管とアルミ管の端部形状を示す断面図である。実施の形態１の図１と同等部分は同一符号を付し説明は省略する。実施の形態１又は２と異なるところは、接触部の形状である。
【００２８】
先ず、図５により銅管とアルミ管の接合体の端部の形状について説明する。銅管２１の一端側には、縮管部２１ａに続き、アルミ管２２の内径より小さい外径の、小径部２１ｂが形成されている。小径部２１ｂは同径の直管である。
一方、アルミ管２２は銅管２１とほぼ同じ外径のストレートな直管であるが、そのアルミ管２２の一端側には、銅管２１と組み合わせて接合したときに、銅管２１の小径部２１ｂの先端部近傍に対向する位置の内径面に、小径部２１ｂの外径とほぼ等しい内径を有する環状凸部２２ａが形成されている。この環状凸部２２ａの内径は、小径部２１ｂの外径より僅かに小さい程度とするのが望ましい。
【００２９】
両管２１，２２を図５の矢印のように挿入し、銅管２１の縮管部２１ａにアルミ管２２の先端部を当接させ、実施の形態１と同等の接合装置５を使用して、管同士を加圧しつつ当接部位を加熱手段である高周波誘導加熱装置６で加熱して共晶接合させる。このとき、小径部２１ｂと環状凸部２２ａとで接触部４が形成されているので、接触部４には溶融金属を生成させないため、接触部４近傍のアルミ管２２外周面に冷却手段である水冷機構を備えた銅ブロック７を接触させることで局部的に冷却し、接触部４の溶融を防止するようにしている点は実施の形態１と同様である。
【００３０】
接合後は、共晶接合した接合部３と接触部４との間に、銅管２１とアルミ管２２とに囲まれた密閉空間１０が形成され、その内部に接合時に生成した管内部の金属間化合物９を封じ込めることで、もし管内部の金属間化合物９が管母材から剥離しても、接合体の内部へ排出することを防止している。
【００３１】
上記の図４及び図５では、アルミ管２２に予め環状凸部２２ａを形成しておいたものを、銅管２１に挿入して接合する場合について説明したが、環状凸部２２ａは接合後に形成するようにしても良い。図６はそのようにして製造する接合体の環状凸部の形成過程を示す側面断面図で、（ａ）は環状凸部を形成する前の状態を示し、（ｂ）は、環状凸部の形成途中の状態を示している。図４と同等部分は同一符号を付して説明は省略する。
図６（ａ）に示すように、銅管２１とストレートのアルミ管２２を接合後、銅管２１の小径部２１ｂの先端部近傍に位置するアルミ管２２の外周側から、くさび型加工具２３によって周方向から押圧して加工を施すことで、（ｂ）に示すように、アルミ管２２内面の全周に亘り、小径部２１ｂの外径に接触するような環状凸部２２ａを形成する。
この方法によれば、接合時に接触部を冷却する必要がないため、冷却手段を必要とせず、接合装置が簡単になる。
【００３２】
以上のように、実施の形態２によれば、銅管の縮管部に続く小径部は同径の直管から成り、小径部に対向するアルミ管の内径面に小径部の外径とほぼ同じ内径の環状凸部を設け、銅管とアルミ管を接合したときに、環状凸部と小径部とを接触させて接触部を形成するようにしたので、接合部と接触部との間に、銅管とアルミ管とで囲まれた密閉空間を容易に形成でき、この密閉空間内に接合時に生成する溶融金属の凝固体である金属間化合物を封じ込めることができるため、内部に異物が排出しない信頼性の高い銅管とアルミ管の接合体を得ることができる。
【００３３】
実施の形態３．
図７は、実施の形態１又は２で説明した銅管とアルミ管の接合体を、配管の一部に備えた流体回路装置を示す図である。この流体回路装置を使用する機器としては、例えば、アルミ製の熱交換器を備えたルームエアコンや冷蔵庫に代表されるような機器であり、その一例として、図７では、熱交換器とコンプレッサの回路を有する流体回路装置を示している。
【００３４】
アルミ製の熱交換器３１はコンプレッサ３２に銅配管及びアルミ配管が混在した流体回路３３によって接続されて構成されている。流体回路３３内には冷媒が循環するようになっている。一般的に、コンプレッサ３２からの配管は機器組立時に曲げ加工を施すことが多く、加工性に優れた銅配管３４を用いる必要がある。そのため流体回路３３には銅配管３４とアルミ配管３５とが混在するが、この接合箇所に、実施の形態１又は２で説明したものと同等の銅管とアルミ管の接合体３６を用いるものである。
【００３５】
流体回路装置において、冷媒の圧力変動や機器の振動などにより、もし接合体３６の接合部で生成した金属間化合物が管母材から剥離したとしても、その剥離した金属間化合物は接合体３６の接合部に形成された密閉空間に閉じ込められて冷媒流路の中には混入することがない。従って、例えば流体回路３３に繋がれたコンプレッサ３２に、剥離した金属間化合物の小片が巻き込まれて機器に不具合が発生するというような事態を防止することができる。
【００３６】
以上のように、実施の形態３によれば、実施の形態１又は２で説明した銅管とアルミ管の接合体を備えて流体回路を構成したので、溶融金属の凝固体である金属間化合物が流体回路内に排出されず、銅管とアルミ管の接合体からは不純物が出ない流体回路装置を得ることができる。
【図面の簡単な説明】
【００３７】
【図１】この発明の実施の形態１による銅管とアルミ管の接合体を示す側面断面図である。
【図２】図１の銅管とアルミ管の接合前の端部形状を示す側面断面図である。
【図３】実施の形態１の銅管とアルミ管の接合体の拡管部の形成過程の一例を示す断面図である。
【図４】実施の形態２による銅管とアルミ管の接合体を示す側面断面図である。
【図５】図４の銅管とアルミ管の接合前の端部形状を示す側面断面図である。
【図６】実施の形態２の銅管とアルミ管の接合体の環状凸部の形成過程の一例を示す断面図である。
【図７】実施の形態３による流体回路装置を示す図である。
【符号の説明】
【００３８】
１  銅管                              １ａ  縮管部
１ｂ  小径部                          １ｃ  拡管部
２  アルミ管                          ３  接合部
４  接触部                            ５  接合装置
６  高周波誘導加熱装置（加熱手段）    ７  銅ブロック（冷却手段）
８  管外部の金属間化合物              ９管内部の金属間化合物
１０  密閉空間                        １１  拡管工具
１１ａ  先端部                        ２１  銅管
２１ａ  縮管部                        ２１ｂ  小径部
２２  アルミ管                        ２２ａ  環状凸部
２３  くさび型加工具                  ３１  熱交換器
３２  コンプレッサ                    ３３流体回路
３４  銅配管                          ３５  アルミ配管
３６  接合体。
【図１】
0005008508.tif 000002
【図２】
0005008508.tif 000003
【図３】
0005008508.tif 000004
【図４】
0005008508.tif 000005
【図５】
0005008508.tif 000006
【図６】
0005008508.tif 000007
【図７】
0005008508.tif 000008